PKHC 40 g 을 메틸에틸케톤 60 g 에 용해 시켜 고형분 40 질량 ％ 의 용액 으로 하 였 다 . 이 열 가소 성 , 우레탄 수지 및 경화제 를 고형분 에 대한 질량비 가 표 1 에 나타내 는 바 와 같이 배합 하 였 다 . 또한 , 도전 입자 를 , 접착제 조성물 의 고형분 전체 부피 를 기준 으로 하 여 1 . 5 부피 ％ 배합 하 여 분산 시켜 접착제 조성물 을 얻 었 다 . 얻 어 진 접착제 조성물 , 두께 80 ㎛ 의 불소 수지 필름 10 분 의 열풍 건조 에 의해서 건조 시켜 , 접착제 조성물 로 이루어지 는 접착제 층 의 두께 가 15 ㎛ 의 필름 형 접착제 를 제조 하 였 다 .